(57)【要約】【課題】樹脂と高い親和性を示し、高い熱伝導性を実現する、鱗片状窒化ホウ素凝集体、組成物、樹脂シート、プリプレグ、金属箔張積層板、プリント配線板、封止用材料、繊維強化複合材料及び接着剤を提供する。【解決手段】  鱗片状六方晶窒化ホウ素母粒子と、  前記鱗片状窒化ホウ素母粒子の（０００１）面に付着した鱗片状六方晶窒化ホウ素子粒子と、  を含み、  前記鱗片状六方晶窒化ホウ素母粒子の平均粒子径Ｒ１が４μｍ以上９０μｍ以下であり、  前記鱗片状六方晶窒化ホウ素子粒子の平均粒子径Ｒ２が０．５μｍ以上３５μｍ以下であり、  前記Ｒ１とＲ２の比率が、Ｒ１／Ｒ２として、１．５以上１００以下である、鱗片状窒化ホウ素凝集体。【選択図】なし【特許請求の範囲】
【請求項１】
鱗片状六方晶窒化ホウ素母粒子と、
前記鱗片状窒化ホウ素母粒子の（０００１）面に付着した鱗片状六方晶窒化ホウ素子粒子と、
を含み、
前記鱗片状六方晶窒化ホウ素母粒子の平均粒子径Ｒ１が４μｍ以上９０μｍ以下であり、
前記鱗片状六方晶窒化ホウ素子粒子の平均粒子径Ｒ２が０．５μｍ以上３５μｍ以下であり、
前記Ｒ１とＲ２の比率が、Ｒ１／Ｒ２として、１．５以上１００以下である、鱗片状窒化ホウ素凝集体。
【請求項２】
前記鱗片状六方晶窒化ホウ素子粒子の、前記（０００１）面における面積占有率が、３％以上９７％以下である、請求項１に記載の鱗片状窒化ホウ素凝集体。
【請求項３】
吸油量が６０ｍＬ／１００ｇ以上１４０ｍＬ／１００ｇ以下であり、ＢＥＴ比表面積が０．５ｍ2／ｇ以上９．５ｍ2／ｇ以下である、請求項１又は２に記載の鱗片状窒化ホウ素凝集体。
【請求項４】
表面において、金属カップリング剤を介して官能基を有する、請求項１〜３のいずれか一項に記載の鱗片状窒化ホウ素凝集体。
【請求項５】
前記金属カップリング剤が、シランカップリング剤、チタネートカップリング剤、ジルコネートカップリング剤、アルミン酸ジルコニウムカップリング剤及びアルミネートカップリング剤からなる群より選ばれる少なくとも一種を含む、請求項４に記載の鱗片状窒化ホウ素凝集体。
【請求項６】
樹脂と、請求項１〜５のいずれか一項に記載の鱗片状窒化ホウ素凝集体と、を含む、組成物。
【請求項７】
前記樹脂が、熱硬化性樹脂及び熱可塑性樹脂の少なくとも一方を含む、請求項６に記載の組成物。
【請求項８】
有機溶媒をさらに含む、請求項６又は７に記載の組成物。
【請求項９】
さらに、前記鱗片状窒化ホウ素凝集体以外のフィラーを含む、請求項６〜８のいずれか一項に記載の組成物。
【請求項１０】
請求項６〜９のいずれか一項に記載の組成物を含む、樹脂シート。
【請求項１１】
基材と、
前記基材に含浸又は塗布された、請求項６〜９のいずれか一項に記載の組成物と、
を有する、プリプレグ。
【請求項１２】
請求項１０に記載の樹脂シート、及び、請求項１１に記載のプリプレグからなる群より選ばれる少なくとも１種と、
前記樹脂シート及び前記プリプレグからなる群より選ばれる少なくとも１種の片面又は両面に配された金属箔と、
を有する金属箔張積層板であって、
前記樹脂シート及び前記プリプレグからなる群より選ばれる少なくとも１種に含まれる組成物の硬化物を含む、金属箔張積層板。
【請求項１３】
絶縁層と、
前記絶縁層の表面に配された導体層と、
を有し、
前記絶縁層が、請求項６〜９のいずれか一項に記載の組成物を含む、プリント配線板。
【請求項１４】
請求項６〜９のいずれか一項に記載の組成物を含む、封止用材料。
【請求項１５】
請求項６〜９のいずれか一項に記載の組成物と、強化繊維と、を含む、繊維強化複合材料。
【請求項１６】
請求項６〜９のいずれか一項に記載の組成物を含む、接着剤。
【発明の詳細な説明】
【技術分野】
【０００１】
本発明は、鱗片状窒化ホウ素凝集体、組成物、樹脂シート、プリプレグ、金属箔張積層板、プリント配線板、封止用材料、繊維強化複合材料及び接着剤に関する。
【背景技術】
【０００２】
近年、電気機器あるいは電子機器の回路の高速・高集積化、及び発熱性電子部品のプリント配線板への実装密度の増加に伴って、電子機器内部の発熱密度は年々増加している。そのため、電子部品などにて発生する熱を効率よく放散させる高い熱伝導率と電気絶縁性を有する部材が求められている。
【０００３】
熱伝導性絶縁材料としては、樹脂マトリックスに熱伝導性フィラーを充填した熱伝導性絶縁シートなどがある。これまでは、充填性、価格などの観点から、熱伝導性フィラーとしてシリカやアルミナが用いられてきた。上述のように近年の電子機器内部の発熱密度増加により、熱伝導性絶縁シートにはより高い熱伝導率が求められるようになっており、シリカやアルミナよりも熱伝導性の高い六方晶窒化ホウ素粒子を充填する手法が検討されている。
【０００４】
六方晶構造を有する窒化ホウ素粒子は、合成が比較的容易であり、熱伝導性、化学的安定性、耐熱性に優れるという特徴を有することから、熱伝導性絶縁シートを構成する熱伝導性フィラーとして好適である。
【０００５】
一方で、六方晶窒化ホウ素粒子は樹脂との親和性が低い。このため、樹脂に高充填した際に、組成物が著しく高粘度化し、成形性が悪くなるという問題がある。かかる観点から、六方晶窒化ホウ素粒子に対して種々の改良がなされている。
【０００６】
例えば、六方晶窒化ホウ素粒子を大気下又は酸化性ガス雰囲気下にて加熱する手法が開示されている（例えば、下記特許文献１〜３参照）。
【先行技術文献】
【特許文献】
【０００７】
【特許文献１】特開平９−１２７７１号公報
【特許文献２】特開２００８−９４７０１号公報
【特許文献３】特開２００７−１８２３６９号公報
【発明の概要】
【発明が解決しようとする課題】
【０００８】
しかしながら、これらの方法では、六方晶窒化ホウ素粒子を樹脂に充填した場合、加熱により生成した酸化被膜が六方晶窒化ホウ素粒子の熱伝導を阻害する場合があるだけでなく、樹脂との親和性が十分でないため、樹脂との併用に不向きである。なお、熱伝導性を向上させるために六方晶窒化ホウ素粒子の粒子径を増大させることも考えられるが、単に粒子径を増大させた場合は樹脂との親和性を損ねる。すなわち、従来技術において、熱伝導性と樹脂との親和性は、いわゆるトレードオフの関係にある。
【０００９】
本発明の目的は、樹脂と高い親和性を示し、高い熱伝導性を実現する、鱗片状窒化ホウ素凝集体、組成物、樹脂シート、プリプレグ、金属箔張積層板、プリント配線板、封止用材料、繊維強化複合材料及び接着剤を提供することにある。
【課題を解決するための手段】
【００１０】
本発明者らは、上記課題を解決するために鋭意検討した。その結果、所定の平均粒径を有する鱗片状窒化ホウ素母粒子と鱗片状窒化ホウ素子粒子とを凝集させることにより、上記課題が解決できることを見出し、本発明を完成するに至った。
【００１１】
すなわち、本発明は以下の態様を包含する。
［１］
鱗片状六方晶窒化ホウ素母粒子と、
前記鱗片状窒化ホウ素母粒子の（０００１）面に付着した鱗片状六方晶窒化ホウ素子粒子と、
を含み、
前記鱗片状六方晶窒化ホウ素母粒子の平均粒子径Ｒ１が４μｍ以上９０μｍ以下であり、
前記鱗片状六方晶窒化ホウ素子粒子の平均粒子径Ｒ２が０．５μｍ以上３５μｍ以下であり、
前記Ｒ１とＲ２の比率が、Ｒ１／Ｒ２として、１．５以上１００以下である、鱗片状窒化ホウ素凝集体。
［２］
前記鱗片状六方晶窒化ホウ素子粒子の、前記（０００１）面における面積占有率が、３％以上９７％以下である、［１］に記載の鱗片状窒化ホウ素凝集体。
［３］
吸油量が６０ｍＬ／１００ｇ以上１４０ｍＬ／１００ｇ以下であり、ＢＥＴ比表面積が０．５ｍ2／ｇ以上９．５ｍ2／ｇ以下である、［１］又は［２］に記載の鱗片状窒化ホウ素凝集体。
［４］
表面において、金属カップリング剤を介して官能基を有する、［１］〜［３］のいずれかに記載の鱗片状窒化ホウ素凝集体。
［５］
前記金属カップリング剤が、シランカップリング剤、チタネートカップリング剤、ジルコネートカップリング剤、アルミン酸ジルコニウムカップリング剤及びアルミネートカップリング剤からなる群より選ばれる少なくとも一種を含む、［４］に記載の鱗片状窒化ホウ素凝集体。
［６］
樹脂と、［１］〜［５］のいずれかに記載の鱗片状窒化ホウ素凝集体と、を含む、組成物。
［７］
前記樹脂が、熱硬化性樹脂及び熱可塑性樹脂の少なくとも一方を含む、［６］に記載の組成物。
［８］
有機溶媒をさらに含む、［６］又は［７］に記載の組成物。
［９］
さらに、前記鱗片状窒化ホウ素凝集体以外のフィラーを含む、［６］〜［８］のいずれかに記載の組成物。
［１０］
［６］〜［９］のいずれかに記載の組成物を含む、樹脂シート。
［１１］
基材と、
前記基材に含浸又は塗布された、［６］〜［９］のいずれかに記載の組成物と、
を有する、プリプレグ。
［１２］
［１０］に記載の樹脂シート、及び、［１１］に記載のプリプレグからなる群より選ばれる少なくとも１種と、
前記樹脂シート及び前記プリプレグからなる群より選ばれる少なくとも１種の片面又は両面に配された金属箔と、
を有する金属箔張積層板であって、
前記樹脂シート及び前記プリプレグからなる群より選ばれる少なくとも１種に含まれる組成物の硬化物を含む、金属箔張積層板。
［１３］
絶縁層と、
前記絶縁層の表面に配された導体層と、
を有し、
前記絶縁層が、［６］〜［９］のいずれかに記載の組成物を含む、プリント配線板。
［１４］
［６］〜［９］のいずれかに記載の組成物を含む、封止用材料。
［１５］
［６］〜［９］のいずれかに記載の組成物と、強化繊維と、を含む、繊維強化複合材料。
［１６］
［６］〜［９］のいずれかに記載の組成物を含む、接着剤。
【発明の効果】
【００１２】
本発明によれば、樹脂と高い親和性を示し、高い熱伝導性を実現する、鱗片状窒化ホウ素凝集体、組成物、樹脂シート、プリプレグ、金属箔張積層板、プリント配線板、封止用材料、繊維強化複合材料及び接着剤を提供することができる。
【図面の簡単な説明】
【００１３】
【図１】本発明の一実施形態に係る鱗片状窒化ホウ素凝集体を例示する概略断面図である。
【図２】実施例１に係る鱗片状窒化ホウ素凝集体のＳＥＭ画像である。
【図３】実施例３に係る鱗片状窒化ホウ素凝集体のＳＥＭ画像である。
【図４】比較例２に係る鱗片状窒化ホウ素凝集体のＳＥＭ画像である。
【図５】比較例３に係る鱗片状窒化ホウ素凝集体のＳＥＭ画像である。
【発明を実施するための形態】
【００１４】
以下、本発明を実施するための形態（以下、「本実施形態」という。）について詳細に説明するが、本発明はこれに限定されるものではなく、その要旨を逸脱しない範囲で様々な変形が可能である。
【００１５】
［鱗片状窒化ホウ素凝集体］
本実施形態の鱗片状窒化ホウ素凝集体は、鱗片状六方晶窒化ホウ素母粒子（以下、単に「母粒子」ともいう。）と、前記鱗片状窒化ホウ素母粒子の（０００１）面に付着した鱗片状六方晶窒化ホウ素子粒子（以下、単に「子粒子」ともいう。）と、を含み、前記鱗片状六方晶窒化ホウ素母粒子の平均粒子径Ｒ１が４μｍ以上９０μｍ以下であり、前記鱗片状六方晶窒化ホウ素子粒子の平均粒子径Ｒ２が０．５μｍ以上３５μｍ以下であり、前記Ｒ１とＲ２の比率が、Ｒ１／Ｒ２として、１．５以上１００以下である。このように構成されているため、本実施形態の鱗片状窒化ホウ素凝集体は、樹脂と高い親和性を示し、かつ、高い熱伝導性を実現することができる。
【００１６】
本実施形態の鱗片状窒化ホウ素凝集体が樹脂との熱伝導を阻害することなく、樹脂との親和性が優れる理由は定かではないが、以下のように推測される。
一般的に、六方晶窒化ホウ素粒子は表面官能基密度が小さく、樹脂に対する親和性が優れない傾向にある。そこで本発明者らは、六方晶窒化ホウ素粒子の樹脂に対する親和性を向上させるために、六方晶窒化ホウ素粒子の表面官能基密度を高めることを検討した。その結果、所定の平均粒径を有する六方晶窒化ホウ素粒子（母粒子）の（０００１）面上にサイズの小さい六方晶窒化ホウ素粒子（子粒子）を配向させることによって突起部を形成すると、樹脂に対する親和性が格段に向上することを見出した。
六方晶窒化ホウ素粒子は、（０００１）面との二面角が９０°である全ての結晶面、即ち端面には水酸基、アミノ基等の官能基が存在するものの、（０００１）面に官能基が存在しない。例えば鱗片状の六方晶窒化ホウ素粒子は、（０００１）面が表面積の大部分を占めるため、粒子表面の官能基密度が小さい。このため、六方晶窒化ホウ素粒子を樹脂に充填した場合、樹脂と相互作用しうる官能基が粒子表面に少なく、結果として樹脂に対する親和性が優れない。
これに対し、本実施形態の鱗片状窒化ホウ素凝集体においては、高い熱伝導性を確保する上で十分なサイズに調整された母粒子上に、所定粒径比を満たす子粒子が配向することで、子粒子側の露出面（母粒子に付着している面を除く表面）に応じて鱗片状窒化ホウ素凝集体表面における官能基密度が増加し、高い熱伝導性を確保しつつも樹脂に対する親和性が優れると推測される。
【００１７】
本実施形態の鱗片状窒化ホウ素凝集体は、熱伝導性フィラーなどとして広範な用途を有し、例えば、フィラーとして本実施形態の鱗片状窒化ホウ素凝集体を用いて樹脂との組成物とした場合、低粘度で且つ高い熱伝導性を発揮することができる。また、前記組成物を用いた樹脂シート、プリプレグ、金属箔張積層板、プリント配線板等は、熱伝導性及び成形性に優れる。
【００１８】
（鱗片状窒化ホウ素凝集体の構造）
本実施形態の鱗片状窒化ホウ素凝集体の構造の一例について、図１を用いて説明する。図１における鱗片状窒化ホウ素凝集体１０は、鱗片状窒化ホウ素母粒子１の（０００１）面１ａに鱗片状六方晶窒化ホウ素子粒子２が付着している。このような構造において、サイズの大きい鱗片状窒化ホウ素母粒子１によって十分な熱伝導性が確保され、鱗片状六方晶窒化ホウ素子粒子２によって十分な官能基密度が確保され、結果として高い熱伝導性を確保しつつも樹脂に対する親和性が優れる。なお、鱗片状窒化ホウ素凝集体１０では、鱗片状窒化ホウ素母粒子１の（０００１）面１ａ上で鱗片状六方晶窒化ホウ素子粒子２に由来する突起部が形成されることになるが、この突起部は鱗片状六方晶窒化ホウ素子粒子２の厚みに応じた高さをもつ。すなわち、鱗片状窒化ホウ素凝集体１０は、所定の突起部平均高さを有することが好ましい。突起部平均高さについては追って詳述する。
図１においては、１つの（０００１）面につき３つの鱗片状六方晶窒化ホウ素子粒子が付着している例を例示しているが、このような配置及び粒子数に限定する趣旨ではない。なお、複数の鱗片状六方晶窒化ホウ素子粒子２同士が凝集した状態で鱗片状窒化ホウ素母粒子１の（０００１）面１ａに付着していてもよい。
ここで、母粒子と子粒子の付着の形態（凝集形態）としては、特に限定されるものではないが、自然凝集、凝集剤による凝集、物理的凝集などが挙げられる。自然凝集としては、以下に限定されないが、例えば、ファンデルワールス力、静電気力、吸着水分等に起因する凝集が挙げられる。凝集剤による凝集としては、以下に限定されないが、例えば、カップリング剤、無機塩、高分子物質等の凝集剤による凝集が挙げられる。例えば、カップリング剤を凝集剤として使用する場合、母粒子の表面状態を表面エネルギーが高い状態、即ち凝集しやすい状態に変化させて凝集するのが好ましい。物理的凝集としては、混合造粒、押出造粒、噴霧乾燥などの操作により凝集する方法が挙げられる。
【００１９】
鱗片状窒化ホウ素凝集体における突起部としては、種々の形状とすることができ、特に限定されるものではないが、例えば、鱗片状窒化ホウ素母粒子の（０００１）面と直行する方向から観察したときに、円状、楕円状、多角形状、縞状、斑状等の形態で突起部が形成されたものが挙げられる。
【００２０】
突起部平均高さは、鱗片状窒化ホウ素母粒子の（０００１）面に付着した鱗片状六方晶窒化ホウ素子粒子のサイズに依存し、特に限定されるものではないが、０．０１μｍ以上５μｍ以下であることが好ましく、０．０２μｍ以上３μｍ以下がより好ましく、０．０２μｍ超３μｍ以下が更に好ましく、０．０５μｍ以上１μｍ以下がより更に好ましい。突起部平均高さが０．０１μｍ以上であれば、（０００１）面上に付着した子粒子に由来して鱗片状窒化ホウ素凝集体全体としての極性官能基数が増加する傾向にあるため、鱗片状窒化ホウ素凝集体と樹脂との親和性がより向上する利点があり、３μｍ以下であれば凝集体としての安定性が十分に保たれる利点がある。特に、突起部平均高さが０．０２μｍを超える場合、上述した観点から樹脂との親和性がとりわけ向上する傾向にある。
突起部平均高さは、例えば、後述する実施例に記載の方法等により測定できる。なお、突起部平均高さは、例えば、鱗片状六方晶窒化ホウ素子粒子のサイズ（厚み）を適宜選択することで上記範囲に調整することができる。
【００２１】
また、鱗片状六方晶窒化ホウ素子粒子の、前記（０００１）面における面積占有率は、鱗片状窒化ホウ素凝集体と樹脂との親和性をより高める観点から、３％以上９７％以下であることが好ましく、５％以上９５％以下であることがより好ましく、１０％以上９０％以下であることが更に好ましい。
上記面積占有率は、例えば鱗片状窒化ホウ素凝集体の表面を電子顕微鏡（例えば、（株）日立ハイテクノロジーズ製、ＳＵ８２２０）によって観察し、観察像を画像解析することにより求められる。
【００２２】
（平均粒子径）
本実施形態における鱗片状六方晶窒化ホウ素母粒子の平均粒子径Ｒ１は、４μｍ以上９０μｍ以下である。平均粒子径Ｒ１が４μｍ以上であることで、熱伝導性が向上し、さらに、平均粒子径Ｒ１が９０μｍ以下であることで、樹脂との親和性が向上する。かかる観点から、平均粒子径Ｒ１は、５μｍ以上８０μｍ以下であることが好ましく、１０μｍ以上７０μｍ以下がより好ましい。
【００２３】
本実施形態における鱗片状六方晶窒化ホウ素子粒子の平均粒子径Ｒ２は、０．５μｍ以上３５μｍ以下である。平均粒子径Ｒ２が０．５μｍ以上であることで、樹脂との親和性が向上し、さらに、平均粒子径Ｒ２が３５μｍ以下であることで、凝集体としての安定性が向上する。かかる観点から、平均粒子径Ｒ２は、０．６μｍ以上３０μｍ以下であることが好ましく、０．７μｍ以上１０μｍ以下がより好ましい。
【００２４】
本実施形態におけるＲ１とＲ２の比率は、Ｒ１／Ｒ２として、１．５以上１００以下である。Ｒ１／Ｒ２が１．５以上であることで、凝集体としての安定性が向上し、さらに、Ｒ１／Ｒ２が１００以下であることで、樹脂との親和性が向上する。かかる観点から、Ｒ１／Ｒ２は、５以上９７以下であることが好ましく、１０以上９５以下がより好ましい。
【００２５】
平均粒子径Ｒ１及びＲ２は、電界放出形走査型電子顕微鏡（ＦＥ−ＳＥＭ）にて観察して得られる値を意味する。具体的には、平均粒子径Ｒ１については、ＦＥ−ＳＥＭ観察において、全形が確認できる母粒子を任意に１０個選択し、各長径を計測し、それらの平均値として得られる値を採用する。同様に、平均粒子径Ｒ２については、ＦＥ−ＳＥＭ観察において、全形が確認できる子粒子を任意に１０個選択し、各長径を計測し、それらの平均値として得られる値を採用する。上記方法に基づき、原料としての母粒子及び子粒子に対して各々Ｒ１及びＲ２を測定することもできるし、鱗片状窒化ホウ素凝集体に対しても同様にしてＲ１及びＲ２を測定することができる。より具体的には、後述する実施例に記載の方法に基づいて測定することができる。
【００２６】
（吸油量及びＢＥＴ比表面積）
本実施形態の鱗片状窒化ホウ素凝集体の吸油量は、熱伝導率をより向上させる観点から、６０ｍＬ／１００ｇ以上１４０ｍＬ／１００ｇ以下であることが好ましく、より好ましくは９０ｍＬ／１００ｇ以上１３５ｍＬ／１００ｇ以下であり、さらに好ましくは１１０ｍＬ／１００ｇ以上１２５ｍＬ／１００ｇ以下である。
吸油量は、例えば、造粒時の混合比を制御すること等により上記した範囲に調整することができる。
吸油量は、後述する実施例に記載の方法により測定することができる。
【００２７】
（ＢＥＴ比表面積）
本実施形態の鱗片状窒化ホウ素凝集体のＢＥＴ比表面積は、熱伝導率をより向上させる観点から、０．５ｍ2／ｇ以上９．５ｍ2／ｇ以下であることが好ましく、より好ましくは０．７ｍ2／ｇ以上９ｍ2／ｇ以下であり、さらに好ましくは３ｍ2／ｇ以上８ｍ2／ｇ以下である。
ＢＥＴ比表面積は、例えば、造粒時の混合比を制御すること等により上記した範囲に調整することができる。
ＢＥＴ比表面積は、後述する実施例に記載の方法により測定することができる。
【００２８】
本実施形態の鱗片状窒化ホウ素凝集体は、さらにバインダーを含んでもよい。バインダーとしては、一次粒子同士の接着性を高めることができるものであれば、特に限定されるものではないが、有機樹脂、金属酸化物等が挙げられる。
【００２９】
（金属カップリング剤）
本実施形態の鱗片状窒化ホウ素凝集体は、樹脂との親和性をより向上させる観点から、表面において、金属カップリング剤を介して官能基を有するものであることが好ましい。本実施形態において、「表面において、金属カップリング剤を介して官能基を有する」とは、本実施形態の鱗片状窒化ホウ素凝集体の表面が、金属カップリング剤由来の官能基を有していることを意味する。当該官能基は、鱗片状窒化ホウ素凝集体を金属カップリング剤で表面修飾することにより、鱗片状窒化ホウ素凝集体の表面に導入される。鱗片状窒化ホウ素凝集体の表面が金属カップリング剤由来の官能基を有することは、常法により鱗片状窒化ホウ素凝集体の表面を分析することで確認することができる。より具体的には、鱗片状窒化ホウ素凝集体がその表面に金属カップリング剤を介して官能基を有していることは、例えば、赤外吸収スペクトルを測定することにより確認することができる。
【００３０】
本実施形態の鱗片状窒化ホウ素凝集体の表面に存在する金属カップリング剤としては、特に限定されず、種々公知のものが存在しうる。また、金属カップリング剤は、１種のみが存在していてもよいし、２種以上が併存していてもよい。本実施形態において、樹脂との親和性の観点から、金属カップリング剤は、シランカップリング剤、チタネートカップリング剤、ジルコネートカップリング剤、アルミン酸ジルコニウムカップリング剤及びアルミネートカップリング剤からなる群より選ばれる少なくとも一種を含むことが好ましい。これらの金属カップリング剤を介して存在する官能基としては、特に限定されないが、ビニル基、アミノ基及びエポキシ基からなる群より選択される少なくとも１種を含有する官能基であることが好ましい。
上記同様の観点から、金属カップリング剤がシランカップリング剤を含むことがより好ましい。シランカップリング剤の具体例としては、以下に限定されないが、γ−アミノプロピルトリエトキシシラン、Ｎ−β−（アミノエチル）−γ−アミノプロピルトリメトキシラン、トリメトキシ[３−（フェニルアミノ）プロピル]シランなどのアミノシラン系、３−グリシドキシプロピルトリメトキシシラン、β−（３，４−エポキシシクロヘキシル）エチルトリメトキシシランなどのエポキシシラン系、トリエトキシビニルシラン、ビニル−トリ（β−メトキシエトキシ）シランなどのビニルシラン系、Ｎ−β−（Ｎ−ビニルベンジルアミノエチル）−γ−アミノプロピルトリメトキシシラン塩酸塩などのカチオニックシラン系、フェニルトリメトキシシラン、フェニルトリエトキシシランなどのフェニルシラン系、３−メタクリロキシプロピルトリメトキシシランなどのメタクリルシラン系、３−アクリロキシプロピルトリメトキシシランなどのアクリルシラン系、３−イソシアネートプロピルトリエトキシシランなどのイソシアネートシラン系、トリス−（トリメトキシシリルプロピル）イソシアヌレートなどのイソシアヌレートシラン系、３−メルカプトプロピルメチルジメトキシシラン、３−メルカプトプロピルトリメトキシシランなどのメルカプトシラン系、３−ウレイドプロピルトリアルコシシシランなどのウレイドシラン系、並びにｐ−スチリルトリメトキシシランなどのスチリルシラン系が挙げられる。
【００３１】
［鱗片状窒化ホウ素凝集体の製造方法］
本実施形態の鱗片状窒化ホウ素凝集体の製造方法としては、上述した構成が得られる限り特に限定されないが、好ましくは、次の方法により製造される。すなわち、本実施形態において好ましい鱗片状窒化ホウ素凝集体の製造方法は、母粒子及び子粒子を、溶媒中に分散させる工程と、得られる分散液を攪拌する工程と、分散液中から鱗片状窒化ホウ素凝集体を分離する工程と、を含むものである。このように、溶媒中で母粒子及び子粒子を攪拌すると、ブラウン運動により、子粒子が母粒子の表面、すなわち（０００１）面に付着しやすいため、好ましく鱗片状窒化ホウ素凝集体を得ることができる。
【００３２】
上記方法において、さらに金属カップリング剤による処理を実施することもできる。金属カップリング剤を添加する方法は特に限定されないが、攪拌中の分散液に金属カップリング剤原液を均一に分散させて処理する乾式法、金属カップリング剤希薄溶液に鱗片状窒化ホウ素凝集体を浸漬し攪拌する湿式法等が好適である。かかる金属カップリング剤としては、前述したとおりである。
【００３３】
上記方法において、撹拌温度は特に限定されないが、加熱や冷却などの特別な温度コントロールは必要ない。通常、撹拌により温度が上昇するが、２００℃以下であることが好ましい。撹拌速度も特に限定されないが、通常１０〜１００００ｒｐｍで撹拌することが好ましく、より好ましくは１００〜３０００ｒｐｍで撹拌される。撹拌時間は５分〜１８０分が好ましく、有効な撹拌時間と生産性から１０分〜６０分がより好ましい。
【００３４】
上記方法において用いうる溶媒については特に限定されず、水及び／又は各種の有機溶媒を用いることができる。溶媒の使用量は、均一な分散の観点から、子粒子及び母粒子の全量に対して０．５〜２０質量倍とすることが好ましい。
【００３５】
上記方法において、鱗片状窒化ホウ素凝集体の凝集度を調整する観点から、種々の界面活性剤を添加してもよい。界面活性剤としては、特に限定されず、例えば、アニオン系界面活性剤、カチオン系界面活性剤、非イオン性界面活性剤等を用いることができ、これらは、１種を単独で用いてもよく、２種以上を混合して用いてもよい。上記方法における分散液中の界面活性剤濃度は、特に限定されないが、通常０．１質量％以上１０質量％以下とすることができ、０．５質量％以上５質量％以下とすることが好ましい。
【００３６】
上記方法において、分散液から鱗片状窒化ホウ素凝集体を分離する方法は特に限定されず、例えば、静置分離、濾過、遠心分離機、加熱処理等が使用可能である。
【００３７】
上記で例示した方法等で得られた鱗片状窒化ホウ素凝集体に対して、更に別の処理を行ってもよい。例えば、酸素下で温度処理する表面酸化、水蒸気処理、室温で又は加温下においてキャリア又は反応ガスを用いた有機金属化合物やポリマーによる表面変性、ベーマイト又はＳｉＯ2を用いたゾルゲル法等が利用可能である。これらの処理は、１種を単独で用いてもよく、２種以上を混合してもよい。
【００３８】
さらに、得られた本実施形態の鱗片状窒化ホウ素凝集体に対し、必要に応じて精査、粉砕、分級、精製、洗浄及び乾燥などの典型的な後工程を実行してもよい。細粒分が含まれている場合は、それを最初に取り除いてもよい。ふるい分けに代わる方法として、窒化ホウ素粒子凝集体の前記粉砕は、ふるい網、分類ミル、構造化ローラークラッシャー又は切削ホイールを用いて行ってもよい。例えば、ボールミル内での乾燥ミリング処理することも可能である。
【００３９】
［鱗片状窒化ホウ素凝集体を含む組成物］
本実施形態の鱗片状窒化ホウ素凝集体の用途は、特に限定されないが、窒化ホウ素粉末の用途として知られている種々の用途に使用可能である。特に、樹脂と高い親和性を示し、樹脂と窒化ホウ素粒子間の熱伝導を阻害しない特性から、本実施形態の鱗片状窒化ホウ素凝集体と樹脂とを混合して、熱伝導性に優れた組成物とすることができる。すなわち、本実施形態の組成物は、樹脂と、本実施形態の鱗片状窒化ホウ素凝集体と、を含むものである。
【００４０】
前記樹脂としては、特に限定されず、熱可塑性樹脂及び／又は熱硬化性樹脂等の公知のものを適宜使用することができる。例えば、ポリエチレン、ポリプロピレン、エチレン−プロピレン共重合体、ポリメチルペンテン、ポリ塩化ビニル、ポリ塩化ビニリデン、ポリ酢酸ビニル、エチレン−酢酸ビニル共重合体、ポリビニルアルコール、ポリアセタール、フッ素樹脂（ポリフッ化ビニリデン、ポリテトラフルオロエチレン等）、ポリエチレンテレフタレート、ポリブチレンテレフタレート、ポリエチレン２，６ナフタレート、ポリスチレン、ポリアクリロニトリル、スチレン−アクリロニトリル共重合体、ＡＢＳ樹脂、ポリフェニレンエーテル（ＰＰＥ）樹脂、変性ＰＰＥ樹脂、脂肪族ポリアミド類、芳香族ポリアミド類、ポリイミド、ポリアミドイミド、ポリメタクリル酸類（ポリメタクリル酸メチル等のポリメタクリル酸エステル）、ポリアクリル酸類、ポリカーボネート、ポリフェニレンスルフィド、ポリサルホン、ポリエーテルサルホン、ポリエーテルニトリル、ポリエーテルケトン、ポリエーテルエーテルケトン、ポリケトン、液晶ポリマー、アイオノマーなどの熱可塑性樹脂、シアン酸エステル化合物（シアネート樹脂）、エポキシ樹脂、ビスマレイミド樹脂、ビスマレイミド・トリアジン樹脂、ベンゾオキサジン樹脂、フェノール樹脂、尿素樹脂、メラミン樹脂、シリコーン樹脂、熱硬化型ＰＰＥ樹脂、熱硬化型変性ＰＰＥ樹脂などの熱硬化性樹脂が使用可能である。これらは、一種又は二種以上を組み合わせて用いることもできる。中でも、鱗片状窒化ホウ素凝集体を充填する際の作業性の観点から、樹脂が熱硬化性樹脂であることが好ましく、シアネート樹脂、ビスマレイミド樹脂及びエポキシ樹脂からなる群より選択される少なくとも一種であることがより好ましい。
【００４１】
（シアン酸エステル化合物）
シアン酸エステル化合物としては、シアン酸エステル基で少なくとも１個置換された芳香族部分を分子内に有する化合物であれば、特に限定されない。シアン酸エステル化合物を用いた組成物は、硬化物とした際に、ガラス転移温度、低熱膨張性、めっき密着性等に優れた特性を有する。
【００４２】
シアン酸エステル化合物の例としては、以下に限定されないが、下記式（１）で表されるものが挙げられる。
【００４３】
【化１】
2020176020.tif 000002
【００４４】
上記式（１）中、Ａｒ1は、芳香環を表す。複数ある場合は互いに同一であっても異なっていてもよい。上記芳香環としては、特に限定されないが、例えば、ベンゼン環、ナフタレン環、アントラセン環、及び、２つのベンゼン環が単結合したものが挙げられる。Ｒａは各々独立に水素原子、炭素数１〜６のアルキル基、炭素数６〜１２のアリール基、炭素数１〜４のアルコキシル基、炭素数１〜６のアルキル基と炭素数６〜１２のアリール基とが結合された基を示す。Ｒａにおける芳香環は置換基を有していてもよく、Ａｒ1及びＲａにおける置換基は任意の位置を選択できる。ｐはＡｒ1に結合するシアナト基の数を示し、各々独立に１〜３の整数である。ｑはＡｒ1に結合するＲａの数を示し、Ａｒ1がベンゼン環のときは４−ｐ、ナフタレン環のときは６−ｐ、２つのベンゼン環が単結合したもののときは８−ｐである。ｔは平均繰り返し数を示し、０〜５０の整数であり、シアン酸エステル化合物は、ｔが異なる化合物の混合物であってもよい。Ｘは、複数ある場合は各々独立に、単結合、炭素数１〜５０の２価の有機基（水素原子がヘテロ原子に置換されていてもよい。）、窒素数１〜１０の２価の有機基（例えば−Ｎ−Ｒ−Ｎ−（ここでＲは有機基を示す。））、カルボニル基（−ＣＯ−）、カルボキシ基（−Ｃ（＝Ｏ）Ｏ−）、カルボニルジオキサイド基（−ＯＣ（＝Ｏ）Ｏ−）、スルホニル基（−ＳＯ2−）、２価の硫黄原子又は２価の酸素原子のいずれかを示す。
【００４５】
上記式（１）のＲａにおけるアルキル基は、直鎖もしくは分枝の鎖状構造、及び、環状構造（例えばシクロアルキル基等）のいずれを有していてもよい。
また、上記式（１）におけるアルキル基及びＲａにおけるアリール基中の水素原子は、フッ素原子、塩素原子等のハロゲン原子、メトキシ基、フェノキシ基等のアルコキシル基、又はシアノ基等で置換されていてもよい。
アルキル基の具体例としては、以下に限定されないが、メチル基、エチル基、プロピル基、イソプロピル基、ｎ−ブチル基、イソブチル基、ｔｅｒｔ−ブチル基、ｎ−ペンチル基、１−エチルプロピル基、２，２−ジメチルプロピル基、シクロペンチル基、ヘキシル基、シクロヘキシル基、及びトリフルオロメチル基が挙げられる。
アリール基の具体例としては、以下に限定されないが、フェニル基、キシリル基、メシチル基、ナフチル基、フェノキシフェニル基、エチルフェニル基、ｏ−，ｍ−又はｐ−フルオロフェニル基、ジクロロフェニル基、ジシアノフェニル基、トリフルオロフェニル基、メトキシフェニル基、及びｏ−，ｍ−又はｐ−トリル基等が挙げられる。
アルコキシル基としては、以下に限定されないが、例えば、メトキシ基、エトキシ基、プロポキシ基、イソプロポキシ基、ｎ−ブトキシ基、イソブトキシ基、及びｔｅｒｔ−ブトキシ基が挙げられる。
上記式（１）のＸにおける炭素数１〜５０の２価の有機基の具体例としては、以下に限定されないが、メチレン基、エチレン基、トリメチレン基、ジメチルメチレン基、シクロペンチレン基、シクロヘキシレン基、トリメチルシクロヘキシレン基、ビフェニルイルメチレン基、ジメチルメチレン−フェニレン−ジメチルメチレン基、フルオレンジイル基、及びフタリドジイル基等が挙げられる。該２価の有機基中の水素原子は、フッ素原子、塩素原子等のハロゲン原子、メトキシ基、フェノキシ基等のアルコキシル基、シアノ基等で置換されていてもよい。
上記式（１）のＸにおける窒素数１〜１０の２価の有機基の例としては、以下に限定されないが、−Ｎ−Ｒ−Ｎ−で表される基、イミノ基、ポリイミド基等が挙げられる。
【００４６】
また、上記式（１）中のＸの有機基として、例えば、下記式（２）又は下記式（３）で表される構造であるものが挙げられる。
【００４７】
【化２】
2020176020.tif 000003
（上記式（２）中、Ａｒ2は芳香環を示し、ｕが２以上の場合、互いに同一であっても異なっていてもよい。上記芳香環としては、特に限定されないが、例えば、ベンゼンテトライル基、ナフタレンテトライル基及びビフェニルテトライル基が挙げられる。Ｒｂ、Ｒｃ、Ｒｆ、及びＲｇは各々独立に、水素原子、炭素数１〜６のアルキル基、炭素数６〜１２のアリール基、トリフルオロメチル基、又はフェノール性ヒドロキシ基を少なくとも１個有するアリール基を示す。Ｒｄ及び、Ｒｅは各々独立に、水素原子、炭素数１〜６のアルキル基、炭素数６〜１２のアリール基、炭素数１〜４のアルコキシル基、又はヒドロキシ基のいずれか一種から選択される。ｕは０〜５の整数を示す。）
【００４８】
【化３】
2020176020.tif 000004
（式（３）中、Ａｒ3はフェニレン基、ナフチレン基又はビフェニレン基を示し、ｖが２以上の場合、互いに同一であっても異なっていてもよい。Ｒｉ、及びＲｊは各々独立に、水素原子、炭素数１〜６のアルキル基、炭素数６〜１２のアリール基、ベンジル基、炭素数１〜４のアルコキシル基、ヒドロキシ基、トリフルオロメチル基、又はシアナト基が少なくとも１個置換されたアリール基を示す。ｖは０〜５の整数を示すが、ｖが異なる化合物の混合物であってもよい。）
【００４９】
さらに、式（１）中のＸとしては、下記式で表される２価の基が挙げられる。
【００５０】
【化４】
2020176020.tif 000005
（上記式中、ｚは４〜７の整数を示す。Ｒｋは各々独立に、水素原子又は炭素数１〜６のアルキル基を示す。）
【００５１】
式（２）のＡｒ2及び式（３）のＡｒ3の具体例としては、１，４−フェニレン基、１，３−フェニレン基、４，４’−ビフェニレン基、２，４’−ビフェニレン基、２，２’−ビフェニレン基、２，３’−ビフェニレン基、３，３’−ビフェニレン基、３，４’−ビフェニレン基、２，６−ナフチレン基、１，５−ナフチレン基、１，６−ナフチレン基、１，８−ナフチレン基、１，３−ナフチレン基、１，４−ナフチレン基、２，７−ナフチレン基が挙げられる。
式（２）のＲｂ、Ｒｃ、Ｒｄ、Ｒｅ、Ｒｆ及びＲｇ、並びに式（３）のＲｉ、Ｒｊにおけるアルキル基及びアリール基は、上記式（１）のＲａにおけるアルキル基及びアリール基と同義である。
【００５２】
上記式（１）で表されるシアン酸エステル化合物の具体例としては、以下に限定されないが、シアナトベンゼン、１−シアナト−２−，１−シアナト−３−，又は１−シアナト−４−メチルベンゼン、１−シアナト−２−，１−シアナト−３−，又は１−シアナト−４−メトキシベンゼン、１−シアナト−２，３−，１−シアナト−２，４−，１−シアナト−２，５−，１−シアナト−２，６−，１−シアナト−３，４−又は１−シアナト−３，５−ジメチルベンゼン、シアナトエチルベンゼン、シアナトブチルベンゼン、シアナトオクチルベンゼン、シアナトノニルベンゼン、２−（４−シアナフェニル）−２−フェニルプロパン（４−α−クミルフェノールのシアネート）、１−シアナト−４−シクロヘキシルベンゼン、１−シアナト−４−ビニルベンゼン、１−シアナト−２−又は１−シアナト−３−クロロベンゼン、１−シアナト−２，６−ジクロロベンゼン、１−シアナト−２−メチル−３−クロロベンゼン、シアナトニトロベンゼン、１−シアナト−４−ニトロ−２−エチルベンゼン、１−シアナト−２−メトキシ−４−アリルベンゼン（オイゲノールのシアネート）、メチル（４−シアナトフェニル）スルフィド、１−シアナト−３−トリフルオロメチルベンゼン、４−シアナトビフェニル、１−シアナト−２−又は１−シアナト−４−アセチルベンゼン、４−シアナトベンズアルデヒド、４−シアナト安息香酸メチルエステル、４−シアナト安息香酸フェニルエステル、１−シアナト−４−アセトアミノベンゼン、４−シアナトベンゾフェノン、１−シアナト−２，６−ジ−ｔｅｒｔ−ブチルベンゼン、１，２−ジシアナトベンゼン、１，３−ジシアナトベンゼン、１，４−ジシアナトベンゼン、１，４−ジシアナト−２−ｔｅｒｔ−ブチルベンゼン、１，４−ジシアナト−２，４−ジメチルベンゼン、１，４−ジシアナト−２，３，４−ジメチルベンゼン、１，３−ジシアナト−２，４，６−トリメチルベンゼン、１，３−ジシアナト−５−メチルベンゼン、１−シアナト又は２−シアナトナフタレン、１−シアナト４−メトキシナフタレン、２−シアナト−６−メチルナフタレン、２−シアナト−７−メトキシナフタレン、２，２’−ジシアナト−１，１’−ビナフチル、１，３−，１，４−，１，５−，１，６−，１，７−，２，３−，２，６−又は２，７−ジシアナトシナフタレン、２，２’−又は４，４’−ジシアナトビフェニル、４，４’−ジシアナトオクタフルオロビフェニル、２，４’−又は４，４’−ジシアナトジフェニルメタン、ビス（４−シアナト−３，５−ジメチルフェニル）メタン、１，１−ビス（４−シアナトフェニル）エタン、１，１−ビス（４−シアナトフェニル）プロパン、２，２−ビス（４−シアナトフェニル）プロパン、２，２−ビス（４−シアナト−３−メチルフェニル）プロパン、２，２−ビス（２−シアナト−５−ビフェニルイル）プロパン、２，２−ビス（４−シアナトフェニル）ヘキサフルオロプロパン、２，２−ビス（４−シアナト−３，５−ジメチルフェニル）プロパン、１，１−ビス（４−シアナトフェニル）ブタン、１，１−ビス（４−シアナトフェニル）イソブタン、１，１−ビス（４−シアナトフェニル）ペンタン、１，１−ビス（４−シアナトフェ���ル）−３−メチルブタン、１，１−ビス（４−シアナトフェニル）−２−メチルブタン、１，１−ビス（４−シアナトフェニル）−２，２−ジメチルプロパン、２，２−ビス（４−シアナトフェニル）ブタン、２，２−ビス（４−シアナトフェニル）ペンタン、２，２−ビス（４−シアナトフェニル）ヘキサン、２，２−ビス（４−シアナトフェニル）−３−メチルブタン、２，２−ビス（４−シアナトフェニル）−４−メチルペンタン、２，２−ビス（４−シアナトフェニル）−３，３−ジメチルブタン、３，３−ビス（４−シアナトフェニル）ヘキサン、３，３−ビス（４−シアナトフェニル）ヘプタン、３，３−ビス（４−シアナトフェニル）オクタン、３，３−ビス（４−シアナトフェニル）−２−メチルペンタン、３，３−ビス（４−シアナトフェニル）−２−メチルヘキサン、３，３−ビス（４−シアナトフェニル）−２，２−ジメチルペンタン、４，４−ビス（４−シアナトフェニル）−３−メチルヘプタン、３，３−ビス（４−シアナトフェニル）−２−メチルヘプタン、３，３−ビス（４−シアナトフェニル）−２，２−ジメチルヘキサン、３，３−ビス（４−シアナトフェニル）−２，４−ジメチルヘキサン、３，３−ビス（４−シアナトフェニル）−２，２，４−トリメチルペンタン、２，２−ビス（４−シアナトフェニル）−１，１，１，３，３，３−ヘキサフルオロプロパン、ビス（４−シアナトフェニル）フェニルメタン、１，１−ビス（４−シアナトフェニル）−１−フェニルエタン、ビス（４−シアナトフェニル）ビフェニルメタン、１，１−ビス（４−シアナトフェニル）シクロペンタン、１，１−ビス（４−シアナトフェニル）シクロヘキサン、２，２−ビス（４−シアナト−３−イソプロピルフェニル）プロパン、１，１−ビス（３−シクロヘキシル−４−シアナトフェニル）シクロヘキサン、ビス（４−シアナトフェニル）ジフェニルメタン、ビス（４−シアナトフェニル）−２，２−ジクロロエチレン、１，３−ビス［２−（４−シアナトフェニル）−２−プロピル］ベンゼン、１，４−ビス［２−（４−シアナトフェニル）−２−プロピル］ベンゼン、１，１−ビス（４−シアナトフェニル）−３，３，５−トリメチルシクロヘキサン、４−［ビス（４−シアナトフェニル）メチル］ビフェニル、４，４−ジシアナトベンゾフェノン、１，３−ビス（４−シアナトフェニル）−２−プロペン−１−オン、ビス（４−シアナトフェニル）エーテル、ビス（４−シアナトフェニル）スルフィド、ビス（４−シアナトフェニル）スルホン、４−シアナト安息香酸−４−シアナトフェニルエステル（４−シアナトフェニル−４−シアナトベンゾエート）、ビス−（４−シアナトフェニル）カーボネート、１，３−ビス（４−シアナトフェニル）アダマンタン、１，３−ビス（４−シアナトフェニル）−５，７−ジメチルアダマンタン、３，３−ビス（４−シアナトフェニル）イソベンゾフラン−１（３Ｈ）−オン（フェノールフタレインのシアネート）、３，３−ビス（４−シアナト−３−メチルフェニル）イソベンゾフラン−１（３Ｈ）−オン（ｏ−クレゾールフタレインのシアネート）、９，９’−ビス（４−シアナトフェニル）フルオレン、９，９−ビス（４−シアナト−３−メチルフ���ニル）フルオレン、９，９−ビス（２−シアナト−５−ビフェニルイル）フルオレン、トリス（４−シアナトフェニル）メタン、１，１，１−トリス（４−シアナトフェニル）エタン、１，１，３−トリス（４−シアナトフェニル）プロパン、α，α，α’−トリス（４−シアナトフェニル）−１−エチル−４−イソプロピルベンゼン、１，１，２，２−テトラキス（４−シアナトフェニル）エタン、テトラキス（４−シアナトフェニル）メタン、２，４，６−トリス（Ｎ−メチル−４−シアナトアニリノ）−１，３，５−トリアジン、２，４−ビス（Ｎ−メチル−４−シアナトアニリノ）−６−（Ｎ−メチルアニリノ）−１，３，５−トリアジン、ビス（Ｎ−４−シアナト−２−メチルフェニル）−４，４’−オキシジフタルイミド、ビス（Ｎ−３−シアナト−４−メチルフェニル）−４，４’−オキシジフタルイミド、ビス（Ｎ−４−シアナトフェニル）−４，４’−オキシジフタルイミド、ビス（Ｎ−４−シアナト−２−メチルフェニル）−４，４’−（ヘキサフルオロイソプロピリデン）ジフタルイミド、トリス（３，５−ジメチル−４−シアナトベンジル）イソシアヌレート、２−フェニル−３，３−ビス（４−シアナトフェニル）フタルイミジン、２−（４−メチルフェニル）−３，３−ビス（４−シアナトフェニル）フタルイミジン、２−フェニル−３，３−ビス（４−シアナト−３−メチルフェニル）フタルイミジン、１−メチル−３，３−ビス（４−シアナトフェニル）インドリン−２−オン、及び、２−フェニル−３，３−ビス（４−シアナトフェニル）インドリン−２−オンが挙げられる。
【００５３】
また、上記式（１）で表される化合物の別の具体例としては、以下に限定されないが、フェノールノボラック樹脂及びクレゾールノボラック樹脂（公知の方法により、フェノール、アルキル置換フェノール又はハロゲン置換フェノールと、ホルマリンやパラホルムアルデヒドなどのホルムアルデヒド化合物とを、酸性溶液中で反応させたもの）、トリスフェノールノボラック樹脂（ヒドロキシベンズアルデヒドとフェノールとを酸性触媒の存在下に反応させたもの）、フルオレンノボラック樹脂（フルオレノン化合物と９，９−ビス（ヒドロキシアリール）フルオレン類を酸性触媒の存在下に反応させたもの）、フェノールアラルキル樹脂、クレゾールアラルキル樹脂、ナフトールアラルキル樹脂及びビフェニルアラルキル樹脂（公知の方法により、Ａｒ’−（ＣＨ2Ｙ）2（Ａｒ’はフェニル基を示し、Ｙはハロゲン原子を示す。以下、この段落において同様。）で表されるようなビスハロゲノメチル化合物とフェノール化合物とを酸性触媒若しくは無触媒で反応させたもの、Ａｒ’−（ＣＨ2ＯＲ）2で表されるようなビス（アルコキシメチル）化合物とフェノール化合物とを酸性触媒の存在下に反応させたもの、又は、Ａｒ’−（ＣＨ2ＯＨ）2で表されるようなビス（ヒドロキシメチル）化合物とフェノール化合物を酸性触媒の存在下に反応させたもの、あるいは、芳香族アルデヒド化合物とアラルキル化合物とフェノール化合物とを重縮合させたもの）、フェノール変性キシレンホルムアルデヒド樹脂（公知の方法により、キシレンホルムアルデヒド樹脂とフェノール化合物とを酸性触媒の存在下に反応させたもの）、変性ナフタレンホルムアルデヒド樹脂（公知の方法により、ナフタレンホルムアルデヒド樹脂とヒドロキシ置換芳香族化合物を酸性触媒の存在下に反応させたもの）、フェノール変性ジシクロペンタジエン樹脂、ポリナフチレンエーテル構造を有するフェノール樹脂（公知の方法により、フェノール性ヒドロキシ基を１分子中に２つ以上有する多価ヒドロキシナフタレン化合物を、塩基性触媒の存在下に脱水縮合させたもの）等のフェノール樹脂を、上述と同様の方法によりシアネート化したもの等、並びにこれらのプレポリマー等が挙げられる。
【００５４】
また、シアン酸エステル化合物の例としては、下記式（４）で表されるものも挙げられる。
【化５】
2020176020.tif 000006
（式（４）中、Ａｒ4は芳香環を表し、複数ある場合は互いに同一であっても異なっていてもよい。Ｒ1は各々独立にメチレン基、メチレンオキシ基、メチレンオキシメチレン基又はオキシメチレン基を表し、これらが連結していてもよい。Ｒ2は一価の置換基を表し、各々独立に水素原子、アルキル基又はアリール基を表し、Ｒ3は各々独立に水素原子、炭素数が１〜３のアルキル基、アリール基、ヒドロキシ基又はヒドロキシメチレン基を表し、ｍは１以上の整数を表し、ｎは０以上の整数を表す。ｍ及びｎが異なる化合物の混合物であってもよい。各繰り返し単位の配列は任意である。ｌはシアナト基の結合個数を表し、１〜３の整数である。ｘはＲ2の結合個数を表し、Ａｒ4の置換可能基数から（ｌ＋２）を引いた数を表す。ｙはＲ3の結合個数を表し、Ａｒ4の置換可能基数から２を引いた数を表す。）
【００５５】
上記式（４）におけるＡｒ4としては、ベンゼン環、ナフタレン環、アントラセン環等が例示されるが、これらに特に限定されない。
式（４）のＲ2及びＲ3におけるアルキル基は、直鎖若しくは分枝の鎖状構造、及び、環状構造（例えばシクロアルキル基等）の何れを有していてもよい。
また、式（４）のＲ2及びＲ3におけるアリール基中の水素原子は、フッ素原子、塩素原子等のハロゲン原子、メトキシ基、フェノキシ基等のアルコキシ基、シアノ基等で置換されていてもよい。
前記アルキル基の具体例としては、メチル基、エチル基、プロピル基、イソプロピル基、ｎ−ブチル基、イソブチル基、ｔｅｒｔ−ブチル基、ｎ−ペンチル基、１−エチルプロピル基、２，２−ジメチルプロピル基、シクロペンチル基、ヘキシル基、シクロヘキシル基、トリフルオロメチル基等が挙げられる。
前記アリール基の具体例としては、フェニル基、キシリル基、メシチル基、ナフチル基、フェノキシフェニル基、エチルフェニル基、ｏ−，ｍ−又はｐ−フルオロフェニル基、ジクロロフェニル基、ジシアノフェニル基、トリフルオロフェニル基、メトキシフェニル基、ｏ−，ｍ−又はｐ−トリル基等が挙げられる。更にアルコキシ基としては、メトキシ基、エトキシ基、プロポキシ基、イソプロポキシ基、ｎ−ブトキシ基、イソブトキシ基、ｔｅｒｔ−ブトキシ基等が挙げられる。
【００５６】
式（４）で表されるシアン酸エステル化合物の具体例としては、フェノール変性キシレンホルムアルデヒド樹脂（公知の方法により、キシレンホルムアルデヒド樹脂とフェノール化合物を酸性触媒の存在下に反応させたもの）、変性ナフタレンホルムアルデヒド樹脂（公知の方法により、ナフタレンホルムアルデヒド樹脂とヒドロキシ置換芳香族化合物を酸性触媒の存在下に反応させたもの）等のフェノール樹脂を後述と同様の方法によりシアネート化したもの等が挙げられるが、特に制限されるものではない。これらのシアン酸エステル化合物は１種又は２種以上を混合して用いることができる。
【００５７】
上記したシアン酸エステル化合物は、１種を単独で又は２種以上を混合して用いることができる。
【００５８】
上記した中でも、フェノールノボラック型シアン酸エステル化合物、ナフトールアラルキル型シアン酸エステル化合物、ビフェニルアラルキル型シアン酸エステル化合物、ナフチレンエーテル型シアン酸エステル化合物、キシレン樹脂型シアン酸エステル化合物、アダマンタン骨格型シアン酸エステル化合物が好ましく、ナフトールアラルキル型シアン酸エステル化合物が特に好ましい。
【００５９】
（エポキシ樹脂）
エポキシ樹脂としては、１分子中に２個以上のエポキシ基を有するエポキシ樹脂であれば、公知のものを適宜使用することができ、その種類は特に限定されない。具体的には、ビスフェノールＡ型エポキシ樹脂、ビスフェノールＥ型エポキシ樹脂、ビスフェノールＦ型エポキシ樹脂、ビスフェノールＳ型エポキシ樹脂、ビスフェノールＡＤ型エポキシ樹脂、フェノールノボラック型エポキシ樹脂、ビスフェノールＡノボラック型エポキシ樹脂、グリシジルエステル型エポキシ樹脂、アラルキルノボラック型エポキシ樹脂、ビフェニルアラルキル型エポキシ樹脂、ビフェニルノボラック型エポキシ樹脂、ナフチレンエーテル型エポキシ樹脂、クレゾールノボラック型エポキシ樹脂、多官能フェノール型エポキシ樹脂、ナフタレン型エポキシ樹脂、アントラセン型エポキシ樹脂、ジヒドロアントラセン型エポキシ樹脂、ナフタレン骨格変性ノボラック型エポキシ樹脂、フェノールアラルキル型エポキシ樹脂、ナフトールアラルキル型エポキシ樹脂、ジシクロペンタジエン型エポキシ樹脂、ビフェニル型エポキシ樹脂、トリフェニルメタン型エポキシ樹脂、テトラフェニルエタン型エポキシ樹脂、イソシアヌル酸型エポキシ樹脂、フルオレン型エポキシ樹脂、キサンテン型エポキシ樹脂、脂環式エポキシ樹脂、ポリオール型エポキシ樹脂、リン含有エポキシ樹脂、グリシジルアミン型エポキシ樹脂、グリシジルエステル型エポキシ樹脂、ブタジエンなどの二重結合をエポキシ化した化合物、水酸基含有シリコーン樹脂類とエピクロルヒドリンとの反応により得られる化合物などが挙げられる。これらのエポキシ樹脂のなかでは、難燃性、耐熱性の観点から、ビフェニルアラルキル型エポキシ樹脂、ナフチレンエーテル型エポキシ樹脂、多官能フェノール型エポキシ樹脂、ナフタレン型エポキシ樹脂が好ましい。また、より熱伝導性を高める観点から、本実施形態の組成物は、ナフタレン型エポキシ樹脂、ビフェニル型エポキシ樹脂、トリフェニルメタン型エポキシ樹脂及びイソシアヌル酸型エポキシ樹脂からなる群より選択される少なくとも１種のエポキシ樹脂を含むことが好ましい。前記ナフタレン型エポキシ樹脂としては、以下に限定されないが、例えば、ＤＩＣ株式会社製、商品名ＨＰ−４７１０、商品名ＨＰ−４７００、商品名ＨＰ−４０３２Ｄ等が挙げられる。前記ビフェニル型エポキシ樹脂としては、以下に限定されないが、例えば、三菱ケミカル株式会社製、商品名ＹＸ４０００、商品名ＹＬ６１２１Ｈ、商品名ＹＸ７３９９等が挙げられる。前記トリフェニルメタン型エポキシ樹脂としては、以下に限定されないが、例えば、日本化薬株式会社製、商品名ＥＰＰＮ−５０１Ｈ、商品名ＥＰＰＮ−５０１ＨＹ、商品名ＥＰＰＮ−５０２Ｈ等が挙げられる。前記イソシアヌル酸型エポキシ樹脂としては、以下に限定されないが、例えば、日産化学工業株式会社製、商品名ＴＥＰＩＣ−Ｓ、商品名ＴＥＰＩＣ−ＶＬ等が挙げられる。これらのエポキシ樹脂は、１種を単独で又は２種以上を組み合わせて用いることができる。
【００６０】
（マレイミド化合物）
マレイミド化合物としては、１分子中に１個以上のマレイミド基を有する化合物であれば、一般に公知のものを使用できる。例えば、４，４−ジフェニルメタンビスマレイミド、フェニルメタンマレイミド、ｍ−フェニレンビスマレイミド、２，２−ビス（４−（４−マレイミドフェノキシ）−フェニル）プロパン、３，３−ジメチル−５，５−ジエチル−４，４−ジフェニルメタンビスマレイミド、４−メチル−１，３−フェニレンビスマレイミド、１，６−ビスマレイミド−（２，２，４−トリメチル）ヘキサン、４，４−ジフェニルエーテルビスマレイミド、４，４−ジフェニルスルフォンビスマレイミド、１，３−ビス（３−マレイミドフェノキシ）ベンゼン、１，３−ビス（４−マレイミドフェノキシ）ベンゼン、ポリフェニルメタンマレイミド、ノボラック型マレイミド、ビフェニルアラルキル型マレイミド、及びこれらマレイミド化合物のプレポリマー、もしくはマレイミド化合物とアミン化合物のプレポリマー等が挙げられるが、特に限定されるものではない。これらのマレイミド化合物は、１種又は２種以上混合して用いることができる。この中でも、ノボラック型マレイミド化合物、ビフェニルアラルキル型マレイミド化合物が特に好ましい。
【００６１】
樹脂が熱硬化性樹脂である場合、本実施形態の組成物は、硬化成形する際に樹脂と架橋反応する硬化剤を含有することが好ましい。例えば、エポキシ樹脂、シアネート樹脂、ビスマレイミド樹脂、ビスマレイミド・トリアジン樹脂、ベンゾオキサジン樹脂、フェノール樹脂、尿素樹脂、メラミン樹脂、シリコーン樹脂、熱硬化型ＰＰＥ樹脂、熱硬化型変性ＰＰＥ樹脂等のそれぞれに対して適用できる硬化剤であれば、その種類は特に限定されない。具体的にはフェノール化合物、酸無水物化合物、アミン化合物、アリル化合物、プロペニル化合物等、従来公知のものを用いることができる。
【００６２】
また、前記樹脂が熱硬化性樹脂である場合、本実施形態の組成物は、必要に応じて、硬化速度を適宜調節するための硬化促進剤を含有していてもよい。この硬化促進剤としては、エポキシ樹脂やシアネート樹脂等の硬化促進剤として一般に使用されているものを好適に用いることができ、その種類は特に限定されない。その具体例としては、オクチル酸亜鉛、ナフテン酸亜鉛、ナフテン酸コバルト、ナフテン酸銅、アセチルアセトン鉄、オクチル酸ニッケル、オクチル酸マンガン等の有機金属塩類、フェノール、キシレノール、クレゾール、レゾルシン、カテコール、オクチルフェノール、ノニルフェノール等のフェノール化合物、１−ブタノール、２−エチルヘキサノール等のアルコール類、２−メチルイミダゾール、２−エチル−４−メチルイミダゾール、２−フェニルイミダゾール、１−シアノエチル−２−フェニルイミダゾール、１−シアノエチル−２−エチル−４−メチルイミダゾール、２−フェニル−４，５−ジヒドロキシメチルイミダゾール、２−フェニル−４−メチル−５−ヒドロキシメチルイミダゾール等のイミダゾール類及びこれらのイミダゾール類のカルボン酸もしくはその酸無水類の付加体等の誘導体、ジシアンジアミド、ベンジルジメチルアミン、４−メチル−Ｎ，Ｎ−ジメチルベンジルアミン等のアミン類、ホスフィン系化合物、ホスフィンオキサイド系化合物、ホスホニウム塩系化合物、ダイホスフィン系化合物等のリン化合物、エポキシ−イミダゾールアダクト系化合物、ベンゾイルパーオキサイド、ｐ−クロロベンゾイルパーオキサイド、ジ−ｔ−ブチルパーオキサイド、ジイソプロピルパーオキシカーボネート、ジ−２−エチルヘキシルパーオキシカーボネート等の過酸化物、又はアゾビスイソブチロニトリル等のアゾ化合物等が挙げられる。硬化促進剤は、１種を単独で又は２種以上を組み合わせて用いることができる。特に限定されるものではないが、本実施形態の組成物における鱗片状窒化ホウ素凝集体（ｘ）と樹脂（ｙ）との質量比（ｘ／ｙ）は、１０／９０〜９５／５が好ましく、３０／７０〜９０／１０が更に好ましい。
【００６３】
本実施形態の組成物は、さらに鱗片状窒化ホウ素凝集体以外のフィラーを含んでいてもよい。ここで鱗片状窒化ホウ素凝集体以外のフィラーとしては、公知のものを適宜使用することができ、その種類は特に限定されない。鱗片状窒化ホウ素凝集体以外のフィラーとして具体的には、天然シリカ、溶融シリカ、合成シリカ、アモルファスシリカ、アエロジル、中空シリカ等のシリカ類、ホワイトカーボン、チタンホワイト、酸化亜鉛、酸化マグネシウム、酸化ジルコニウム、酸化ベリリウム、表面が粗化されていない六方晶窒化ホウ素粒子及びその凝集体を含む六方晶窒化ホウ素、立方晶窒化ホウ素、凝集窒化ホウ素、窒化ケイ素、窒化炭素、窒化アルミニウム等の窒化物、炭化ケイ素等の炭化物、チタン酸ストロンチウム、チタン酸バリウム等のチタン酸塩、硫酸バリウム、硫酸カルシウム、亜硫酸カルシウム等の硫酸塩又は亜硫酸塩、水酸化アルミニウム、水酸化アルミニウム加熱処理品（水酸化アルミニウムを加熱処理し、結晶水の一部を減じたもの）、水酸化マグネシウム、水酸化カルシウム等の金属水酸化物、酸化モリブデンやモリブデン酸亜鉛等のモリブデン化合物、炭酸カルシウム、炭酸マグネシウム、ハイドロタルサイト等の炭酸塩、ホウ酸亜鉛、メタホウ酸バリウム、ホウ酸アルミニウム、ホウ酸カルシウム、ホウ酸ナトリウム等のホウ酸塩、錫酸亜鉛、アルミナ、ギブサイト、ベーマイト、クレー、カオリン、タルク、焼成クレー、焼成カオリン、焼成タルク、マイカ、Ｅ−ガラス、Ａ−ガラス、ＮＥ−ガラス、Ｃ−ガラス、Ｌ−ガラス、Ｄ−ガラス、Ｓ−ガラス、Ｍ−ガラスＧ２０、ガラス短繊維（Ｅガラス、Ｔガラス、Ｄガラス、Ｓガラス、Ｑガラス等のガラス微粉末類を含む。）、中空ガラス、球状ガラスなど無機系の充填材の他、スチレン型、ブタジエン型、アクリル型などのゴムパウダー、コアシェル型のゴムパウダー、シリコーンレジンパウダー、シリコーンゴムパウダー、シリコーン複合パウダーなど有機系の充填材などが挙げられる。これらのフィラーは、１種を単独で又は２種以上を適宜組み合わせて用いることができる。中でも、前記フィラーとしては、組成物の熱伝導性を向上する観点から、酸化亜鉛、酸化ベリリウム、表面が粗化されていない六方晶窒化ホウ素粒子及びその凝集体を含む六方晶窒化ホウ素、立方晶窒化ホウ素、凝集窒化ホウ素、窒化ケイ素、窒化炭素、窒化アルミニウム、炭化ケイ素、アルミナが好ましい。特に限定されるものではないが、本実施形態の組成物が鱗片状窒化ホウ素凝集体（ｘ１）と鱗片状窒化ホウ素凝集体以外のフィラー（ｘ２）とを併用する場合、その質量比（ｘ１／ｘ２）は、９５／５〜５／９５が好ましく、９０／１０〜１０／９０が更に好ましい。
【００６４】
上述の組成物は、必要に応じて溶媒を含有してもよい。溶剤としては、上述した各種樹脂成分の少なくとも一部、好ましくは全部を溶解あるいは相溶可能なものであれば、公知のものを適宜用いることができ、その種類は特に限定されるものではない。具体的には、アセトン、メチルエチルケトン、メチルイソブチルケトン等のケトン類、プロピレングリコールモノメチルエーテル、プロピレングリコールモノメチルエーテルアセテート等のセロソルブ系溶媒、乳酸エチル、酢酸メチル、酢酸エチル、酢酸ブチル、酢酸イソアミル、乳酸エチル、メトキシプロピオン酸メチル、ヒドロキシイソ酪酸メチル等のエステル系溶媒、ジメチルアセトアミド、ジメチルホルムアミド等のアミド類などの極性溶剤類、トルエン、キシレン等の芳香族炭化水素等の無極性溶剤等が挙げられる。これらは、１種を単独で又は２種以上を組み合わせて用いることができる。
【００６５】
また、上述の組成物は、分散剤、エラストマー等を適宜含有することができる。
【００６６】
本実施形態の組成物は、常法にしたがって調製することができ、本実施形態の鱗片状窒化ホウ素凝集体と、樹脂と、上述したその他の任意成分とを均一に含有する組成物が得られる方法であれば、その調製方法は特に限定されない。例えば、本実施形態の鱗片状窒化ホウ素凝集体と、樹脂と、上述したその他の任意成分とを溶剤に順次配合し、十分に撹拌することで本実施形態の組成物を容易に調製することができる。
【００６７】
なお、組成物の調製時に、各成分を均一に溶解或いは分散させるための公知の処理（撹拌、混合、混練処理など）を行うことができる。例えば、充填材の均一分散にあたり、適切な撹拌能力を有する撹拌機を付設した撹拌槽を用いて撹拌分散処理を行うことで、組成物に対する分散性が高められる。上記の撹拌、混合、混練処理は、例えば、ボールミル、ビーズミルなどの混合を目的とした装置、または、公転・自転型の混合装置などの公知の装置を用いて適宜行うことができる。
【００６８】
本実施形態の組成物は、上述したように、熱伝導性に優れていることを活かし、シート状成形体への用途に供することがとりわけ好ましい。
【００６９】
〔硬化物〕
本実施形態の硬化物は、本実施形態の組成物を硬化させてなるものである。硬化物の製造方法としては、特に限定されないが、例えば、組成物を溶融又は溶媒に溶解させた後、型内に流し込み、熱や光などを用いて通常の条件で硬化させることにより得ることができる。熱硬化の場合、硬化温度は、特に限定されないが、硬化が効率的に進み、かつ得られる硬化物の劣化を防止する観点から、１２０℃から３００℃の範囲内が好ましい。光硬化の場合、光の波長領域は、特に限定されないが、光重合開始剤等により効率的に硬化が進む１００ｎｍから５００ｎｍの範囲で硬化させることが好ましい。
【００７０】
本実施形態の組成物は、プリプレグ、単層樹脂シート、積層樹脂シート、金属箔張積層板、プリント配線板、及び半導体パッケージの構成材料として用いることができる。例えば、本実施形態の組成物を溶剤に溶解させた溶液を基材に含浸又は塗布し乾燥することでプリプレグを得ることができる。
また、支持体として剥離可能なプラスチックフィルムを用い、本実施形態の組成物を溶剤に溶解させた溶液を、そのプラスチックフィルムに塗布し乾燥することでビルドアップ用フィルム又はドライフィルムソルダーレジストを得ることができる。ここで、溶剤は、２０℃〜１５０℃の温度で１〜９０分間乾燥することで除去することができる。
また、本実施形態の組成物は溶剤を除去した状態（未硬化の状態）で使用することもできるし、必要に応じて半硬化（Ｂステージ化）の状態にして使用することもできる。
【００７１】
〔樹脂シート〕
本実施形態の樹脂シートは、本実施形態の組成物を含むものであり、支持体を有する積層樹脂シートであってもよく、支持体を有しない単層樹脂シートであってもよい。
【００７２】
本実施形態の積層樹脂シートは、支持体と、該支持体の片面又は両面に配された上記組成物と、を有する。積層樹脂シートの製造方法は、常法にしたがって行うことができ、特に限定されない。例えば、上記の本実施形態の組成物を溶剤に溶解させた溶液を支持体に塗布し乾燥することで得ることができる。
【００７３】
ここで用いる支持体としては、特に限定されないが、例えば、ポリエチレンフィルム、ポリプロピレンフィルム、ポリカーボネートフィルム、ポリエチレンテレフタレートフィルム、エチレンテトラフルオロエチレン共重合体フィルム、並びにこれらのフィルムの表面に離型剤を塗布した離型フィルム、ポリイミドフィルム等の有機系のフィルム基材、銅箔、アルミ箔等の導体箔、ガラス板、ＳＵＳ板、ＦＲＰ等の板状のものが挙げられるが、これらに特に限定されない。
【００７４】
塗布方法としては、例えば、本実施形態の組成物を溶剤に溶解させた溶液を、バーコーター、ダイコーター、ドクターブレード、ベーカーアプリケーター等で支持体上に塗布する方法が挙げられる。
【００７５】
また、本実施形態の単層樹脂シートは、上記組成物をシート状に成形してなるものである。すなわち、本実施形態の単層樹脂シートは、本実施形態の組成物を含む。単層樹脂シートの製造方法は、常法にしたがって行うことができ、特に限定されない。例えば、上記積層樹脂シートの製法において、本実施形態の組成物を溶剤に溶解させた溶液を支持体上に塗布して乾燥させた後に、積層樹脂シートから支持体を剥離又はエッチングする方法が挙げられる。なお、上記の本実施形態の組成物を溶剤に溶解させた溶液を、シート状のキャビティを有する金型内に供給し乾燥する等してシート状に成形することで、支持体を用いることなく単層樹脂シート（樹脂シート）を得ることもできる。
【００７６】
なお、本実施形態の単層樹脂シート又は積層樹脂シートの作製において、溶剤を除去する際の乾燥条件は、特に限定されないが、低温であると組成物中に溶剤が残り易く、高温であると組成物の硬化が進行することから、２０℃〜１７０℃の温度で１〜９０分間が好ましい。
【００７７】
また、本実施形態の単層或いは積層シートの樹脂層の厚みは、本実施形態の組成物の溶液の濃度と塗布厚みにより調整することができ、特に限定されないが、一般的には塗布厚みが厚くなると乾燥時に溶剤が残り易くなることから、０．１〜５００μｍが好ましい。
【００７８】
以下、本実施形態のプリプレグについて詳述する。本実施形態のプリプレグは、基材と、該基材に含浸又は塗布された上記組成物とを有するものである。本実施形態のプリプレグの製造方法は、本実施形態の組成物と基材とを組み合わせてプリプレグを製造する方法であれば、特に限定されない。具体的には、本実施形態の組成物を基材に含浸又は塗布させた後、１２０〜２２０℃の乾燥機中で、２〜１５分程度乾燥させる方法等によって半硬化させることで、本実施形態のプリプレグを製造することができる。このとき、基材に対する組成物の付着量、すなわち半硬化後のプリプレグの総量に対する組成物の含有量（充填材を含む。）は、２０〜９９質量％の範囲であることが好ましい。
【００７９】
本実施形態のプリプレグを製造する際に用いられる基材としては、各種プリント配線板材料に用いられている公知のものであってもよい。そのような基材としては、例えば、ガラス繊維、クォーツ等のガラス以外の無機繊維、ポリイミド、ポリアミド、ポリエステル等の有機繊維、液晶ポリエステル等の織布が挙げられるが、これらに特に限定されるものではない。基材の形状としては、織布、不織布、ロービング、チョップドストランドマット、及びサーフェシングマット等が知られており、これらのいずれであってもよい。基材は、１種を単独で又は２種以上を適宜組み合わせて用いることができる。織布の中では、特に超開繊処理や目詰め処理を施した織布が、寸法安定性の観点から好適である。さらに、液晶ポリエステル織布は、電気特性の面から好ましい。さらに、基材の厚さは、特に限定されないが、積層板用途であれば、０．０１〜０．２ｍｍの範囲が好ましい。
【００８０】
本実施形態の金属箔張積層板は、本実施形態の樹脂シート（単層樹脂シート又は積層樹脂シート）、及び、本実施形態のプリプレグからなる群より選ばれる少なくとも１種と、前記樹脂シート及び前記プリプレグからなる群より選ばれる少なくとも１種の片面又は両面に配された金属箔と、を有し、前記樹脂シート及び前記プリプレグからなる群より選ばれる少なくとも１種に含まれる組成物の硬化物を含むものである。プリプレグを用いる場合の具体例としては、前述のプリプレグ１枚に対して、又はプリプレグを複数枚重ねたものに対して、その片面又は両面に銅やアルミニウムなどの金属箔を配置して、積層成形することにより作製することができる。ここで用いられる金属箔は、プリント配線板材料に用いられているものであれば、特に限定されないが、圧延銅箔及び電解銅箔等の銅箔が好ましい。また、金属箔の厚さは、特に限定されないが、２〜７０μｍであると好ましく、３〜３５μｍであるとより好ましい。成形条件としては、通常のプリント配線板用積層板及び多層板の作製時に用いられる手法を採用できる。例えば、多段プレス機、多段真空プレス機、連続成形機、又はオートクレーブ成形機などを用い、温度１８０〜３５０℃、加熱時間１００〜３００分、面圧２０〜１００ｋｇ／ｃｍ2の条件で積層成形することにより本実施形態の金属箔張積層板を製造することができる。また、上記のプリプレグと、別途作製した内層用の配線板とを組み合わせて積層成形することにより、多層板を作製することもできる。多層板の製造方法としては、例えば、上述したプリプレグ１枚の両面に３５μｍの銅箔を配置し、上記条件にて積層形成した後、内層回路を形成し、この回路に黒化処理を実施して内層回路板を形成する。さらに、この内層回路板と上記のプリプレグとを交互に１枚ずつ配置し、さらに最外層に銅箔を配置して、上記条件にて好ましくは真空下で積層成形する。こうして、多層板を作製することができる。
【００８１】
本実施形態の金属箔張積層板は、更にパターン形成することにより、プリント配線板として好適に用いることができる。プリント配線板は、常法に従って製造することができ、その製造方法は特に限定されない。以下、プリント配線板の製造方法の一例を示す。まず、上述した金属箔張積層板を用意する。次に、金属箔張積層板の表面にエッチング処理を施して内層回路を形成することにより、内層基板を作製する。この内層基板の内層回路表面に、必要に応じて接着強度を高めるための表面処理を施し、次いで、その内層回路表面に上述したプリプレグを所要枚数重ねる。さらに、その外側に外層回路用の金属箔を積層し、加熱加圧して一体成形する。このようにして、内層回路と外層回路用の金属箔との間に、基材及び熱硬化性組成物の硬化物からなる絶縁層が形成された多層の積層板が製造される。次いで、この多層の積層板にスルーホールやバイアホール用の穴あけ加工を施した後、この穴の壁面に内層回路と外層回路用の金属箔とを導通させるめっき金属皮膜を形成する。さらに、外層回路用の金属箔にエッチング処理を施して外層回路を形成することで、プリント配線板が製造される。
【００８２】
上記の製造例で得られるプリント配線板は、絶縁層と、この絶縁層の片面又は両面に形成された導体層とを有し、絶縁層が上述した本実施形態の組成物を含む構成となる。例えば、上述した本実施形態のプリプレグ（基材及びこれに含浸又は塗布された本実施形態の組成物）、上述した本実施形態の金属箔張積層板の組成物の層（本実施形態の組成物からなる層）が、本実施形態の組成物を含む絶縁層を構成するものとすることができる。
【００８３】
〔封止用材料〕
本実施形態の封止用材料は、本実施形態の組成物を含む。封止用材料の製造方法としては、一般に公知の方法を適宜適用でき、特に限定されない。例えば、上記した組成物と、封止材料用途で一般的に用いられる各種公知の添加剤或いは溶媒等を、公知のミキサーを用いて混合することで封止用材料を製造することができる。なお、混合の際の、鱗片状窒化ホウ素凝集体、樹脂、各種添加剤、溶媒の添加方法は、一般に公知の方法を適宜適用でき、特に限定されない。
【００８４】
〔繊維強化複合材料〕
本実施形態の繊維強化複合材料は、本実施形態の組成物と、強化繊維とを含む。強化繊維としては、一般的に公知のものを用いることができ、特に限定されない。その具体例としては、Ｅガラス、Ｄガラス、Ｌガラス、Ｓガラス、Ｔガラス、Ｑガラス、ＵＮガラス、ＮＥガラス、球状ガラス等のガラス繊維、炭素繊維、アラミド繊維、ボロン繊維、ＰＢＯ繊維、高強力ポリエチレン繊維、アルミナ繊維、及び炭化ケイ素繊維などが挙げられる。強化繊維の形態や配列については、特に限定されず、織物、不織布、マット、ニット、組み紐、一方向ストランド、ロービング、チョップド等から適宜選択できる。また、強化繊維の形態としてプリフォーム（強化繊維からなる織物基布を積層したもの、又はこれをステッチ糸により縫合一体化したもの、あるいは立体織物や編組物などの繊維構造物）を適用することもできる。
【００８５】
これら繊維強化複合材料の製造方法としては、一般に公知の方法を適宜適用でき、特に限定されない。その具体例としては、リキッド・コンポジット・モールディング法、レジン・フィルム・インフュージョン法、フィラメント・ワインディング法、ハンド・レイアップ法、プルトルージョン法等が挙げられる。このなかでも、リキッド・コンポジット・モールディング法の一つであるレジン・トランスファー・モールディング法は、金属板、フォームコア、ハニカムコア等、プリフォーム以外の素材を成形型内に予めセットしておくことができることから、種々の用途に対応可能であるため、比較的、形状が複雑な複合材料を短時間で大量生産する場合に好ましく用いられる。
【００８６】
〔接着剤〕
本実施形態の接着剤は、本実施形態の組成物を含む。接着剤の製造方法としては、一般に公知の方法を適宜適用でき、特に限定されない。例えば、上記した組成物と、接着剤用途で一般的に用いられる各種公知の添加剤或いは溶媒等を、公知のミキサーを用いて混合することで接着剤を製造することができる。なお、混合の際の、鱗片状窒化ホウ素凝集体、樹脂、各種添加剤、溶媒の添加方法は、一般に公知の方法を適宜適用でき、特に限定されない。
【実施例】
【００８７】
以下、実施例及び比較例を示し、本実施形態をさらに詳細に説明するが、本実施形態はこれらに限定されるものではない。
【００８８】
（合成例１）シアン酸エステル化合物の合成
１−ナフトールアラルキル樹脂（新日鉄住金化学株式会社製）３００ｇ（ＯＨ基換算１．２８ｍｏｌ）及びトリエチルアミン１９４．６ｇ（１．９２ｍｏｌ）（ヒドロキシ基１ｍｏｌに対して１．５ｍｏｌ）をジクロロメタン１８００ｇに溶解させ、これを溶液１とした。
塩化シアン１２５．９ｇ（２．０５ｍｏｌ）（ヒドロキシ基１ｍｏｌに対して１．６ｍｏｌ）、ジクロロメタン２９３．８ｇ、３６％塩酸１９４．５ｇ（１．９２ｍｏｌ）（ヒドロキシ基１モルに対して１．５モル）、水１２０５．９ｇを、撹拌下、液温−２〜−０．５℃に保ちながら、溶液１を３０分かけて注下した。溶液１注下終了後、同温度にて３０分撹拌した後、トリエチルアミン６５ｇ（０．６４ｍｏｌ）（ヒドロキシ基１ｍｏｌに対して０．５ｍｏｌ）をジクロロメタン６５ｇに溶解させた溶液（溶液２）を１０分かけて注下した。溶液２注下終了後、同温度にて３０分撹拌して反応を完結させた。
その後反応液を静置して有機相と水相を分離した。得られた有機相を水１３００ｇで５回洗浄した。水洗５回目の廃水の電気伝導度は５μＳ／ｃｍであり、水による洗浄により、除けるイオン性化合物は十分に除けられたことを確認した。
水洗後の有機相を減圧下で濃縮し、最終的に９０℃で１時間濃縮乾固させて目的とするナフトールアラルキル型のシアン酸エステル化合物（ＳＮＣＮ）（橙色粘性物）を３３１ｇ得た。得られたＳＮＣＮの質量平均分子量Ｍｗは６００であった。また、ＳＮＣＮのＩＲスペクトルは２２５０ｃｍ-1（シアン酸エステル基）の吸収を示し、且つ、ヒドロキシ基の吸収は示さなかった。
【００８９】
本実施例にて用いた試験方法を以下に示す。
【００９０】
（平均粒子径及び面積占有率）
鱗片状窒化ホウ素凝集体及びその原料を、電界放出形走査型電子顕微鏡（ＦＥ−ＳＥＭ；（株）日立ハイテクノロジーズ製、ＳＵ８２２０）にて観察した。
鱗片状窒化ホウ素凝集体の原料を観察した際、平均粒子径Ｒ１については、全形が確認できる母粒子を任意に１０個選択し、各長径を計測し、それらの平均値として得られる値を採用し、平均粒子径Ｒ２については、全形が確認できる子粒子を任意に１０個選択し、各長径を計測し、それらの平均値として得られる値を採用した。
鱗片状窒化ホウ素凝集体については、鱗片状窒化ホウ素母粒子の（０００１）面と直行する方向から観察し、当該（０００１）面の一部分を撮影した電子顕微鏡画像を解析した。鱗片状窒化ホウ素凝集体を観察した際、まず、全形が確認できる一つの鱗片状窒化ホウ素凝集体を任意に１０個選択した。次いで、鱗片状窒化ホウ素凝集体を構成する母粒子の長径を計測した。また、鱗片状窒化ホウ素凝集体を構成する子粒子のうち、全形が確認できる子粒子を１つ任意に選択して長径を計測した。このように１０個の鱗片状窒化ホウ素凝集体に対して計測を行い、それらの平均値として得られる値を平均粒子径Ｒ１及びＲ２としてそれぞれ採用した。
また、上述のように（０００１）面を観察した際、当該（０００１）面と鱗片状六方晶窒化ホウ素子粒子の表面の高さの差に由来する凹凸（換言すると、子粒子に起因する突出部）が確認されるが、鱗片状窒化ホウ素凝集体の表面に存在している凹部の面積（すなわち、子粒子に覆われていない母粒子の（０００１）面の面積）と、突出部の面積（すなわち、子粒子の投影面積）とを計測することにより、子粒子の、母粒子（０００１）面における面積占有率を算出した。その際、観察箇所の異なる３枚の画像それぞれで面積比率を算出し、その平均値を面積占有率とした。なお、（０００１）面に存在する円形、楕円形、多角形状のクレーター構造を凹構造とみなした。
【００９１】
（ワニスの安定性）
鱗片状窒化ホウ素凝集体２９．９質量部、トリフェニルイミダゾール（東京化成（株）製）０．０３質量部、オクチル酸マンガン（日本化学産業（株）製）０．０１質量部、マレイミド樹脂（ＢＭＩ７０（ケイ・アイ化成（株）製）１２．１質量部、合成例１で得られたＳＮＣＮ２８．３質量部、エポキシ樹脂（日本化薬（株）製、ＮＣ３０００ＦＨ）２．６９質量部、を混合し溶媒（シクロヘキサノン２３．５質量部／メチルエチルケトン３．８質量部）で希釈してワニスを作製した。作製したワニスをスクリュー管（底面積１２．６ｃｍ2）に移し終えた時点を測定開始時として、所定時間経過後における分離界面高さ、すなわち、樹脂成分とその他の成分とが分離することで形成される界面の高さを計測した。ワニスの液面高さｈbと、その後適時に計測した分離界面高さ（計測時の界面高さｈa）から、下記式（１）に従い界面高さ維持率を算出した。界面高さ維持率９９％以上を保持している時間をワニス安定時間とした。
【００９２】
式（１）：ｈ＝１００×ｈa／ｈb
〔ｈ：界面高さ維持率、ｈa：計測時の界面高さ（ｍｍ）、ｈb：ワニスの液面高さ（ｍｍ）〕
【００９３】
（樹脂硬化物の作製）
上記方法で得られたワニスを、アプリケーター（ギャップ４７０μｍ）を用いて銅箔（三井金属鉱業（株）製、３ＥＣ−ＶＬＰ、厚さ３５μｍ）マット面に塗工した。１３０℃で２０分間乾燥してＢステージ樹脂付銅箔を得た。マット面が樹脂に向くよう銅箔（三井金属鉱業（株）製、３ＥＣ−ＶＬＰ、厚さ３５μｍ）をＢステージ樹脂付銅箔に重ね、真空熱プレス（２３０℃、１８０分間、プレス圧力１０ＭＰａ）により両面銅箔付樹脂硬化物を作製した。
【００９４】
（樹脂硬化物の熱伝導率）
上記方法で得られた両面銅箔付樹脂硬化物から両面の銅箔を剥離し、熱拡散係数測定に用いる樹脂硬化物を得た。樹脂硬化物を（株）アイフェイズ社製「ａｉ−Ｐｈａｓｅ  Ｍｏｂｉｌｅ  Ｍ３  ｔｙｐｅ１」中の試料ホルダにセットし、２５℃、大気中の条件下で厚み方向熱拡散係数を測定した。樹脂硬化物の比熱は、ＤＳＣ（セイコーインスツル（株）製、ＥＸＳＴＡＲ６０００  ＤＳＣ６２２０）を用い、ＪＩＳ  Ｋ７１２３（プラスチックの比熱容量測定方法）に従って求めた。
樹脂硬化物の比重は、水中置換法により、密度測定機（メトラー・トレド（株）製、ＭＳ−ＤＮＹ−４３）を用いて求めた。
求めた厚み方向熱拡散係数、比熱、比重から、樹脂硬化物の厚み方向熱伝導率を下記式より求めた。
λ＝α・Ｃｐ・ρ
（λ：厚み方向熱伝導率（Ｗ／ｍ・Ｋ）、α：厚み方向熱拡散係数（ｍ2／ｓ）、Ｃｐ：比熱（Ｊ／ｇ・Ｋ）、ρ：密度（ｋｇ／ｍ3）
【００９５】
（ＢＥＴ比表面積）
比表面積測定装置（商品名：ＢＥＬＳＯＲＰ−ＭＡＸ、マイクロトラックベル（株）製）を使用して、ガス吸着法にて鱗片状窒化ホウ素凝集体２サンプルを測定し、その平均値をＢＥＴ比表面積とした。
【００９６】
（吸油量）
ＪＩＳ  Ｋ５１０１に準拠して吸油量を評価した。具体的には、シャーレに鱗片状窒化ホウ素凝集体を２ｇ測り取り、アマニ油（富士フィルム和光純薬（株）製）を滴下し、混錬した。ペーストが滑らかになるまでアマニ油を滴下し、滴下したアマニ油の量を５０倍し、粒子１００ｇ当たりの吸油量として算出した。一つのサンプルごとに３回計測し、その平均値を吸油量とした。
【００９７】
（突起部平均高さ）
前述のＦＥ−ＳＥＭにて子粒子の厚み（前述の長径と直交する最大長さ）を計測した。別個の粒子３点の平均値を突起部平均高さと定義した。
【００９８】
［実施例１］
モメンティブ・パフォーマンス・マテリアルズ社製「ＰＴ１１０」を母粒子として、デンカ（株）製「ｓｐ３−７」を子粒子として、それぞれ準備した。前述の方法にて平均粒子径を測定した結果、平均粒子径Ｒ１は６４μｍであり、平均粒子径Ｒ２は０．７μｍであった。また、前述の方法にて算出した突起部平均高さは０．０６３μｍであった。
質量比で母粒子：子粒子＝９０：１０とした粒子混合物５０質量部を、２００質量部の溶媒（富士フィルム和光純薬社製「メチルエチルケトン」）に分散させ、常温にて４００ｒｐｍの条件で３０分間攪拌を行った。次いで、分散液を桐山製作所製「桐山ロート用ろ紙Ｎо５Ｃ」にて吸引ろ過し、濾物を１３０℃で３時間乾燥して鱗片状窒化ホウ素凝集体１を得た。得られた鱗片状窒化ホウ素凝集体２９．９質量部、トリフェニルイミダゾール（東京化成（株）製）０．０３質量部、オクチル酸マンガン（日本化学産業（株）製）０．０１質量部、マレイミド樹脂（ＢＭＩ７０（ケイ・アイ化成（株）製）１２．１質量部、合成例１で得られたＳＮＣＮ２８．３質量部、エポキシ樹脂（日本化薬（株）製、ＮＣ３０００ＦＨ）２．６９質量部、を混合し溶媒（シクロヘキサノン２３．５質量部／メチルエチルケトン３．８質量部）で希釈してワニスを作製した。
前記方法で得られたワニスを、アプリケーターで銅箔（三井金属鉱業（株）製、３ＥＣ−ＶＬＰ、厚さ３５μｍ）マット面に塗工した。１３０℃で２０分乾燥してＢステージ樹脂付銅箔を得た。マット面に樹脂が向くよう銅箔（三井金属鉱業（株）製、３ＥＣ−ＶＬＰ、厚さ３５μｍ）をＢステージ樹脂付銅箔に重ね、真空熱プレス（２３０℃、１８０分間、プレス圧力１０ＭＰａ）により両面銅箔付樹脂硬化物を作製した。
【００９９】
［実施例２］
実施例１において質量比で母粒子：子粒子＝７５：２５にすることで鱗片状窒化ホウ素凝集体２を得る以外は実施例１と同様にして樹脂硬化物を得た。
【０１００】
［実施例３］
３−グリシドキシプロピルトリメトキシシラン（信越化学工業（株）製、ＫＢＭ−４０３)０．３ｇと、水１００ｍＬ、ＨＣｌ（関東化学（株）製、０．０１ｍｏｌ/Ｌ）９．０ｇを５０℃で３０分間撹拌し、実施例２で得られた鱗片状窒化ホウ素凝集体２９．９ｇを加え７０℃で３時間撹拌を行った。吸引ろ過で回収し、水で洗浄後、８０℃で３時間乾燥して鱗片状窒化ホウ素凝集体３を得た。それ以外は実施例２と同様にして樹脂硬化物を得た。
【０１０１】
［実施例４］
モメンティブ・パフォーマンス・マテリアルズ社製「ＰＴ１１０」を母粒子として、デンカ（株）製「ＸＧＰ」を子粒子として、それぞれ準備した以外は実施例１と同様にして鱗片状窒化ホウ素凝集体４とその樹脂硬化物を得た。前述の方法にて平均粒子径を測定した結果、平均粒子径Ｒ１は６４μｍであり、平均粒子径Ｒ２は３０μｍであった。また、前述の方法にて算出した突起部平均高さは２．２７μｍであった。
【０１０２】
［実施例５］
デンカ（株）製「ＳＧＰ」を母粒子として、デンカ（株）製「ｓｐ３−７」を子粒子として、それぞれ準備した以外は実施例２と同様にして鱗片状窒化ホウ素凝集体５とその樹脂硬化物を得た。前述の方法にて平均粒子径を測定した結果、平均粒子径Ｒ１は１０μｍであり、平均粒子径Ｒ２は０．７μｍであった。また、前述の方法にて算出した突起部平均高さは０．０６３μｍであった。
【０１０３】
［実施例６］
モメンティブ・パフォーマンス・マテリアルズ社製「ＰＴ１１０」を母粒子として、デンカ（株）製「ＳＧＰ」を子粒子として、それぞれ準備した以外は実施例２と同様にして鱗片状窒化ホウ素凝集体６とその樹脂硬化物を得た。前述の方法にて平均粒子径を測定した結果、平均粒子径Ｒ１は６４μｍであり、平均粒子径Ｒ２は１０μｍであった。また、前述の方法にて算出した突起部平均高さは０．９７６μｍであった。
【０１０４】
［比較例１］
モメンティブ・パフォーマンス・マテリアルズ社製「ＰＴ１１０」を２９．９質量部、トリフェニルイミダゾール（東京化成（株）製）０．０３質量部、オクチル酸マンガン（日本化学産業（株）製）０．０１質量部、マレイミド樹脂（ＢＭＩ７０（ケイ・アイ化成（株）製）１２．１質量部、合成例１で得られたＳＮＣＮ２８．３質量部、エポキシ樹脂（日本化薬（株）製、ＮＣ３０００ＦＨ）２．６９質量部、を混合し溶媒（シクロヘキサノン２３．５質量部／メチルエチルケトン３．８質量部）で希釈してワニスを作製した。
比較例１のワニスを前述のワニス安定性評価に供したところ、測定開始直後にＰＴ１１０の大部分が沈降してしまったため、ワニス安定時間は１分未満と評価し、表中には「＜１」と表記した。
前記方法で得られたワニスを、アプリケーターで銅箔（三井金属鉱業（株）製、３ＥＣ−ＶＬＰ、厚さ３５μｍ）マット面に塗工した。１３０℃で２０分乾燥してＢステージ樹脂付銅箔を得た。マット面に樹脂が向くよう銅箔（三井金属鉱業（株）製、３ＥＣ−ＶＬＰ、厚さ３５μｍ）をＢステージ樹脂付銅箔に重ね、真空熱プレス（２３０℃、１８０分間、プレス圧力１０ＭＰａ）により両面銅箔付樹脂硬化物を作製した。
【０１０５】
［比較例２］
ＳｋｙＳｐｒｉｎｇＮａｎｏｍａｔｅｒｉａｌｓ，Ｉｎｃ製「１５２２ＤＸ」を２９．９質量部加えた以外は比較例１と同様にして樹脂硬化物を作製した。
【０１０６】
［比較例３］
ワニス作製時にモメンティブ・パフォーマンス・マテリアルズ社製「ＰＴ１１０」を２２．４質量部、デンカ（株）製「ｓｐ３−７」を７．５質量部加えた以外は比較例１と同様にして樹脂硬化物を作製した。
【０１０７】
［比較例４］
モメンティブ・パフォーマンス・マテリアルズ社製「ＰＴ１１０」を母粒子として、ＳｋｙＳｐｒｉｎｇＮａｎｏｍａｔｅｒｉａｌｓ，Ｉｎｃ製「１５２２ＤＸ」を子粒子として、それぞれ準備した以外は実施例１と同様にして鱗片状窒化ホウ素凝集体７とその樹脂硬化物を得た。前述の方法にて平均粒子径を測定した結果、平均粒子径Ｒ１は６４μｍであり、平均粒子径Ｒ２は０．１８μｍであった。
【０１０８】
［比較例５］
モメンティブ・パフォーマンス・マテリアルズ社製「ＰＴ１１０」を母粒子として、
昭和電工（株）製「ＵＨＰ−Ｓ２」を子粒子として、それぞれ準備した。次いで、質量比で母粒子：子粒子＝１０：９０とした粒子混合物５０質量部を、２００質量部の溶媒（富士フィルム和光純薬社製「メチルエチルケトン」）に分散させ、常温にて４００ｒｐｍの条件で３０分間攪拌を行った以外は実施例１と同様にして鱗片状窒化ホウ素凝集体８とその樹脂硬化物を得た。前述の方法にて平均粒子径を測定した結果、平均粒子径Ｒ１は６４μｍであり、平均粒子径Ｒ２は０．５１μｍであった。
【０１０９】
［比較例６］
ワニス作製時にデンカ（株）製「ＳＧＰ」を２９．９質量部加えた以外は比較例１と同様にして樹脂硬化物を作製した。
【０１１０】
［比較例７］
デンカ（株）製「ｓｐ３−７」を母粒子として、デンカ（株）製「ｓｐ２」を子粒子として、それぞれ準備した以外は実施例１と同様にして鱗片状窒化ホウ素凝集体９とその樹脂硬化物を得た。前述の方法にて平均粒子径を測定した結果、平均粒子径Ｒ１は０．７μｍであり、平均粒子径Ｒ２は０．２μｍであった。
【０１１１】
評価結果を表１に示す。
【０１１２】
【表１】
2020176020.tif 000007
【０１１３】
表１中、「製造条件」の欄で質量比の記載がないものは、１種のみの鱗片状窒化ホウ素粒子を原料としたことを意味し、「平均粒子径Ｒ１」及び「平均粒子径Ｒ２」の欄で同一の値を記載した。また、原料に母粒子又は子粒子が含まれていない比較例１，２，６については、「平均粒子径Ｒ１」、「平均粒子径Ｒ２」及び「Ｒ１／Ｒ２」の欄で「−」と表記した。さらに、吸油量及びＢＥＴ比表面積を測定していない例について、「吸油量」及び「ＢＥＴ比表面積」の欄で「−」と表記した。
【０１１４】
表１からも明らかなように、本実施形態の鱗片状窒化ホウ素凝集体を含むワニスは、高い安定性を示した。また、本実施形態の鱗片状窒化ホウ素凝集体を含む樹脂硬化物は高い熱伝導性を示した。
【産業上の利用可能性】
【０１１５】
鱗片状窒化ホウ素凝集体は、樹脂との親和性に優れることから、熱伝導性フィラーとして広く且つ有効に利用可能である。また、鱗片状窒化ホウ素凝集体を含む組成物は、高熱伝導材料として有効に利用可能であり、電気・電子材料、工作機械材料、航空材料等の各種用途において、例えば、絶縁放熱材料、半導体プラスチックパッケージ、封止材料、接着剤、積層材料、レジスト、ビルドアップ積層板材料等として、広く且つ有効に利用可能である。
【符号の説明】
【０１１６】
１０  鱗片状窒化ホウ素凝集体
１    鱗片状窒化ホウ素母粒子
１ａ  鱗片状窒化ホウ素母粒子の（０００１）面
２    鱗片状六方晶窒化ホウ素子粒子
【図１】
2020176020.tif 000008
【図２】
2020176020.tif 000009
【図３】
2020176020.tif 000010
【図４】
2020176020.tif 000011
【図５】
2020176020.tif 000012